МАССА ДЛЯ ПОЛУЧЕНИЯ ЭМАЛЕВОГО ПОКРЫТИЯ
MASS FOR OBTAINING ENAMEL COATING

Изобретение относится к составам масс для получения эмалевого покрытия на изделиях из чугуна, стали.
Известна масса для получения эмалевого покрытия, содержащая фритту 80,0-100,0; окись никеля - 0,3-0,8; глину 1,0-4,0; бентонит - 0,5-1,5; буру - 0,1-1,0 [1].
Задачей изобретения является повышение термостойкости эмалевого покрытия.
2
2
3
2
3
3
2
5
Технический результат достигается тем, что масса для получения эмалевого покрытия, содержащая фритту и глину, дополнительно содержит шлак электротермофосфорный гранулированный при следующем соотношении компонентов, мас.%: фритта - 90,0-91,5; глина 2,5-3,5; шлак электротермофосфорный гранулированный 6,1-6,5, причем шлак содержит 90-95% стеклофазы и характеризуется следующим составом, мас.%: SiO - 40,0-43,0; AlО - 1,0-3,0; FeО - 0,4-1,0; CaO - 42,0-49,0; MgO - 3,0-4,0; SO - 2,0-3,0; PO- 0,9-3,0.
В таблице 1 приведены составы массы для получения эмалевого покрытия, в таблице 2 - примерные составы фритты.
Термостойкость эмалевого покрытия составит 8-10 теплосмен (при 450°С нагрева) для любого состава, приведенного в таблицах.
Таблица 1
Состав
Компоненты, мас.%:
Фритта
Глина
Шлак электротермофосфорный гранулированный
1
90,0
3,5
6,5
2
90,7
3,0
6,3
3
91,5
2,4
6,1
Таблица 2
Состав
Компоненты, мас.%:
SiO<sub>2</sub>
Al<sub>2</sub>O<sub>3</sub>
В<sub>2</sub>O<sub>3</sub>
CaF<sub>3</sub>
Р<sub>2</sub>О<sub>5</sub>
MgO
CoO
1
35,0
8,0
24,0
10,0
20,0
2,0
1,0
2
34,0
9,0
22,0
11,0
21,0
2,5
0,5
3
32,0
10,0
20,0
12,0
22,0
3,0
1,0
Фритту варят при температуре 1350°С. Расплав фритты гранулируют в воду и подвергают помолу до полного прохождения через сетку №0056. Глину и шлак электротермофосфорный гранулированный дробят на куски и размалывают до полного прохождения через вышеуказанную сетку. После помола компоненты дозируют в требуемых количествах, смешивают.Из полученной массы готовят суспензию с влажностью 45-48%. Суспензию наносят на поверхность изделий и закрепляют обжигом при температуре 900°С.
Источник информации
1. SU 1728148 A1, 1992.